이러 한 원리 를 이용 하 여 압 타머 의 결합력 을 측정 하 였 다 . 좀 더 구체 적 으로 , 96 well polystyrene plate 상 에 5 . 0 nM 의 금 나노 입자 90 ul 에 압 타머 를 농도 별 로 10 ul 씩 희석 해 주 고 30 분 간 반응 을 한 후 에 100 mM 노닐 페놀 을 최종 농도 가 200 nM 이 되 도록 0 . 2 ul 씩 처리 를 한 후 30 분 간 반응 시켰 다 . 그 후 750 mM 농도 의 NaCl 용액 을 10 ul 씩 첨가 하 여 금 나노 입자 의 응집 을 유도 하 였 다 . 대 조군 으로 표적 물질 을 넣 지 않 고 동일 한 방법 으로 실험 을 진행 하 였 다 . 같 은 농도 의 압 타머 를 처리 하 였을 때 나타나 는 신호 의 차이 를 이용 하 여 결합력 을 계산 하 였 다 . 그 결과 , 본 발명 에 따른 압 타머 는 나노 몰 ( Nano molarity , nM ) 수준 의 결합력 을 갖 는 것 을 확인 할 수 있 었 다 ( 도 3 ) . 더불 어 , 본 발명자 들 은 서열 번호 1 의 ssDNA 압 타머 서열 3 ' 말단 에서 12 개 의 서열 이 제거 되 어도 유사 한 수준 의 결합력 을 갖 는 것 을 확인 하 였 다 .